(57)【要約】      （修正有）【課題】立ち上がり時間が短縮された研磨パッド及びその製造方法、並びに当該研磨パッドを用いた研磨加工品の製造方法を提供することを目的とする。【解決手段】不織布と該不織布に含浸した樹脂とを含む樹脂含浸不織布からなるドーナツ型円盤状の研磨パッドであって、ワークの外周縁部に形成されたノッチ部を研磨するための研磨部を円盤の外周に有し、研磨部のノッチ部と接触する面の算術平均高さが、５５〜１００μｍである、研磨パッド。【選択図】図１
2020049636.tif 000002
【特許請求の範囲】
【請求項１】
不織布と該不織布に含浸した樹脂とを含む樹脂含浸不織布からなるドーナツ型円盤状の研磨パッドであって、
ワークの外周縁部に形成されたノッチ部を研磨するための研磨部を前記円盤の外周に有し、
前記研磨部の前記ノッチ部と接触する面の算術平均高さが、５５〜１００μｍである、
研磨パッド。
【請求項２】
前記研磨部の前記ノッチ部と接触する面の山頂点の算術平均曲が、４７５〜７００ｍｍ-1である、
請求項１に記載の研磨パッド。
【請求項３】
前記樹脂含浸不織布のショアＡ硬度が、７０〜９０°である、
請求項１又は２に記載の研磨パッド。
【請求項４】
前記樹脂含浸不織布の密度が、０．３０〜０．５０ｇ／ｃｍ3である、
請求項１〜３のいずれか一項に記載の研磨パッド。
【請求項５】
前記樹脂がポリウレタン系樹脂を含む、
請求項１〜４のいずれか一項に記載の研磨パッド。
【請求項６】
不織布に樹脂溶液を含浸させ、湿式凝固を行う含浸工程と、
ワークの外周縁部に形成されたノッチ部を研磨するための研磨部を形成する研磨部形成工程と、を有し、
該研磨部形成工程において、前記研磨部の前記ノッチ部と接触する面の算術平均高さを、５５〜１００μｍとなるように調整する、
研磨パッドの製造方法。
【請求項７】
請求項１〜５のいずれか一項に記載の研磨パッドを用いて、ワークの外周縁部に形成されたノッチ部を研磨する研磨工程を有する、
研磨加工品の製造方法。
【発明の詳細な説明】
【技術分野】
【０００１】
本発明は、研磨パッド及びその製造方法、並びに研磨加工品の製造方法に関する。
【背景技術】
【０００２】
シリコン単結晶などのウェハには、その方向を示すために、ウェハの最外周のエッジ部分に形成された小さい切り込み（ノッチ部）が形成される。ウェハの表面は研磨スラリーを用いて研磨パッドによる化学機械研磨加工等が行われるが、ノッチ部についてもチッピング防止やダストの巻き込みを防止することを目的として研磨加工が施される。
【０００３】
このようなノッチ部の研磨加工に用いられる研磨パッドとしては、たとえば、ノッチ部およびその周辺部の研磨に好適で、かつ、製品寿命の長い研磨パッドを提供することを目的とするものとして、基材に樹脂を含浸して成る研磨パッドにおいて、内層部と外層部とで、密度に違いのある三層構造を有する研磨パッドや（例えば、特許文献１参照。）、基材に樹脂を含浸して成る研磨パッドにおいて、空隙率が、前記基材の厚み方向外側から厚み方向中央側へと高くなる傾斜分布を有するように構成される研磨パッドなどが知られている（例えば、特許文献２参照。）
【先行技術文献】
【特許文献】
【０００４】
【特許文献１】特開２０１０−１５７６１９号公報
【特許文献２】特開２０１１−００９５８４号公報
【発明の概要】
【発明が解決しようとする課題】
【０００５】
しかしながら、特許文献１や２に開示される研磨パッドは密度や硬度が場所によって異なるため、スラリーの保持量やワークへの接触が一様ではなく研磨状態にバラツキが出たり、傷を生じさせたりする恐れがある。また、ワークのノッチ部を研磨する研磨パッドは、その研磨工程においてワークの主面と研磨パッドの主面をほぼ直交するように接触させるため、研磨パッドの摩耗が激しく寿命が短くなるという問題がある。
【０００６】
このような問題を解決するために、研磨パッドの硬度を高くすることが考えられるが、高度を高くした場合にライフは改善されるものの、新しい研磨パッドを使用し始めてからその研磨パッドが均一な研磨性能（ノッチ部が滑らかな状態になる）を発揮するまでの時間（以下、「立ち上がり時間」ともいう。）が長時間化するという新たな課題が生じることが分かってきた。特に、立ち上がり時間が長時間化すると、研磨パッドが均一な研磨性能を発揮する状態（以下、「立ち上がり状態」ともいう。）にするために使用されるダミー用ワークの数が増加するなど製造上の問題が生じる。
【０００７】
本発明は、上記問題点に鑑みてなされたものであり、立ち上がり時間が短縮された研磨パッド及びその製造方法、並びに当該研磨パッドを用いた研磨加工品の製造方法を提供することを目的とする。
【課題を解決するための手段】
【０００８】
本発明者らは、上記課題を解決するため鋭意検討した。その結果、研磨部を所定の表面状態とすることにより、上記課題を解決し得ることを見出し、本発明を完成するに至った。
【０００９】
〔１〕
不織布と該不織布に含浸した樹脂とを含む樹脂含浸不織布からなるドーナツ型円盤状の研磨パッドであって、
ワークの外周縁部に形成されたノッチ部を研磨するための研磨部を前記円盤の外周に有し、
前記研磨部の前記ノッチ部と接触する面の算術平均高さが、５５〜１００μｍである、
研磨パッド。
〔２〕
前記研磨部の前記ノッチ部と接触する面の山頂点の算術平均曲が、４７５〜７００ｍｍ-1である、
請求項１に記載の研磨パッド。
〔３〕
前記樹脂含浸不織布のショアA硬度が、７０〜９０°である、
請求項１又は２に記載の研磨パッド。
〔４〕
前記樹脂含浸不織布の密度が、０．３０〜０．５０ｇ／ｃｍ3である、
請求項１〜３のいずれか一項に記載の研磨パッド。
〔５〕
前記樹脂がポリウレタン系樹脂を含む、
請求項１〜４のいずれか一項に記載の研磨パッド。
〔６〕
不織布に樹脂溶液を含浸させ、湿式凝固を行う含浸工程と、
ワークの外周縁部に形成されたノッチ部を研磨するための研磨部を形成する研磨部形成工程と、を有し、
該研磨部形成工程において、前記研磨部の前記ノッチ部と接触する面の算術平均高さを、５５〜１００μｍとなるように調整する、
研磨パッドの製造方法。
〔７〕
請求項１〜５のいずれか一項に記載の研磨パッドを用いて、ワークの外周縁部に形成されたノッチ部を研磨する研磨工程を有する、
研磨加工品の製造方法。
【発明の効果】
【００１０】
本発明によれば、立ち上がり時間が短縮された研磨パッド及びその製造方法、並びに当該研磨パッドを用いた研磨加工品の製造方法を提供することができる。
【図面の簡単な説明】
【００１１】
【図１】本実施形態の研磨パッドの使用方法の一例を示す概略図である。
【図２】算術平均高さ及び山頂点の算術平均曲の測定に用いるサンプルの採取方法を示す図である。
【発明を実施するための形態】
【００１２】
以下、本発明の実施の形態（以下、「本実施形態」という。）について詳細に説明するが、本発明はこれに限定されるものではなく、その要旨を逸脱しない範囲で様々な変形が可能である。
【００１３】
〔研磨パッド〕
本実施形態の研磨パッドは、不織布と該不織布に含浸した樹脂とを含む樹脂含浸不織布からなるドーナツ型円盤状の研磨パッドであって、ワーク（被研磨物）の外周縁部に形成されたノッチ部を研磨するための研磨部を前記円盤の外周に有し、前記研磨部の前記ノッチ部と接触する面の算術平均高さが、５５〜１００μｍである。研磨パッドの形状である「ドーナツ型円盤状」とは、略円盤状の形状の中心付近に、その円盤状の厚さ方向に貫通する孔を有する形状を意味する。
【００１４】
図１に、本実施形態の研磨パッドの使用方法の一例を示す。本実施形態の研磨パッドは、研磨部を円盤の外周に有するドーナツ型円盤状の研磨パッドであり、研磨部によりワークの外周縁部に形成されたノッチ部を研磨する。具体的には、研磨部をワークのノッチ部に接触させながら、研磨パッドを回転させることで、研磨部によるノッチ部の研磨を行う。
【００１５】
研磨パッドの均一な研磨性能（ノッチ部が滑らかな状態となる）を発揮する状態（立ち上がり状態）となるためには、研磨部のノッチ部と接触する面（以下、「接触面」ともいう。）が所定凹凸を有することが条件の一つとなることが分かってきた。他方で、その接触面が粗すぎる場合には、ノッチ部に傷が生じ、品質の低下を招くことが懸念される。そこで、本実施形態においては、そのような面をより効率的に形成し得るよう、研磨部のノッチ部と接触する面の算術平均高さを所定範囲に規定する。なお、研削加工した接触面は、加工方向の影響を受けることにより、その表面の毛羽が加工方向に倒れたり、また加工方向に筋目が形成されるため加工方向に直角な方向にも凹凸が生じたりし得る。このような接触面に対して、接触式表面粗さ計を用いて表面粗さの測定を行う場合、加工方向から測定した場合の表面粗さＲａと、加工方向と逆の方向から測定した場合の表面粗さＲａ、加工方向と直角な方向の表面粗さ（Ｒａ）は、異なる値となる。また、上記のような接触面の表面粗さ（線粗さ）は測定方向による依存性が高いため、非接触式測定装置を用いた場合であっても測定方向によって得られる値が異なる。これに対して、算術平均高さは、非接触式装置を用い、かつ、面で評価することにより、方向に影響されない凹凸状態の評価が可能となる。
【００１６】
上記のような観点から、本実施形態の研磨部のノッチ部と接触する面の算術平均高さ（Ｓａ）は、５５〜１００μｍであり、好ましくは６０〜９５μｍであり、より好ましくは６５〜９０μｍである。算術平均高さが５５μｍ以上であることにより、立ち上がり時間がより短縮され、研磨効率が向上するほか、ダミー用ワークの使用数を低減でき製造コストを低減することができる。また、算術平均高さが１００μｍ以下であることにより、得られる被研磨物の品質がより向上する。面の算術平均高さ（Ｓａ）は、線の算術平均高さ（Ｒａ）を面に拡張したパラメータであり、ある表面の平均面に対して、各点の高さの差の絶対値の平均を表す。算術平均高さ（Ｓａ）は、ＩＳＯ２５１７８に準拠して求めることができ、具体的には実施例に記載の方法により求めることができる。算術平均高さを上記範囲に調整する方法としては、例えば、接触面をサンドペーパーにより研削処理したり、また、用いるサンドペーパーの粗さを調整したりする方法等が挙げられる。
【００１７】
また、上記と同様の観点から、本実施形態の研磨部のノッチ部と接触する面の山頂点の算術平均曲をさらに考慮してもよい。山頂点の算術平均曲は、好ましくは４７５〜７００ｍｍ-1であり、より好ましくは４８５〜６７５ｍｍ-1であり、さらに好ましくは５００〜６５０ｍｍ-1である。山頂点の算術平均曲が４７５ｍｍ-1以上であることにより、立ち上がり時間がより短縮され、研磨効率が向上するほか、ダミー用ワークの使用数を低減でき製造コストを低減することができる傾向にある。また、山頂点の算術平均曲が７００ｍｍ-1以下であることにより、得られる被研磨物の品質がより向上する傾向にある。山頂点の算術平均曲（Ｓｐｃ）は、表面の山頂点の主曲率の平均を表すパラメータであり、この値が小さい場合には、ワークと接触する点が丸みを帯びていることを示し、大きい場合には、ワークと接触する点が尖っていることを示す。山頂点の算術平均曲（Ｓｐｃ）は、ＩＳＯ２５１７８に準拠して求めることができ、具体的には実施例に記載の方法により求めることができる。山頂点の算術平均曲を上記範囲に調整する方法としては、例えば、接触面をサンドペーパーにより研削処理したり、また、用いるサンドペーパーの粗さを調整したりする方法等が挙げられる。
【００１８】
〔樹脂含浸不織布〕
本実施形態の研磨パッドは、不織布と該不織布に含浸した樹脂とを含む樹脂含浸不織布からなる。以下、研磨パッドを構成する樹脂含浸不織布の態様について詳述する。
【００１９】
（不織布）
不織布を構成する繊維としては、特に制限されないが、例えば、ポリアミド系繊維、ポリエチレンテレフタレート等のポリエステル系繊維、ポリプロピレンやポリエチレン等のポリオレフィン系繊維、（メタ）アクリレート等のアクリル系繊維のような合成繊維；綿及び麻のような天然繊維が挙げられる。不織布を構成する繊維は、一種単独で用いても、二種以上を併用してもよい。また、異なる繊維からなる不織布を重ねて用いてもよい。織布を得る際に繊維を交絡させる方法としても特に限定されず、例えば、ニードルパンチであってもよく、水流交絡であってもよい。
【００２０】
不織布を構成する繊維の繊度は、好ましくは０．１〜１０ｄｔｅｘであり、より好ましくは１．１〜７．８ｄｔｅｘであり、さらに好ましくは２．２〜５．６ｄｔｅｘである。繊度が上記範囲内であることにより、スクラッチの発生が減少するほか、算術平均高さや山頂点の算術平均曲を上記範囲に調整しやすくなる傾向にある。
【００２１】
不織布を構成する繊維の平均繊維長は、好ましくは２０〜８０ｍｍであり、より好ましくは２８〜７０ｍｍであり、さらに好ましくは３２〜５５ｍｍである。繊維長が上記範囲内であることにより、スクラッチの発生が減少するほか、算術平均高さや山頂点の算術平均曲を上記範囲に調整しやすくなる傾向にある。
【００２２】
不織布の厚さは、好ましくは２〜７ｍｍであり、より好ましくは３〜６ｍｍであり、さらに好ましくは４〜５ｍｍである。不織布の厚さは研磨対象となるノッチに適するよう適宜調整することができる。
【００２３】
（樹脂）
不織布に含浸させる樹脂としては、特に制限されないが、いわゆる湿式含浸により不織布に含浸できる樹脂（以下、「湿式樹脂」ともいう。）が挙げられる。このような湿式樹脂としては、特に制限されないが、例えば、ポリウレタン、ポリウレタンポリウレア等のポリウレタン系樹脂；ポリアクリレート、ポリアクリロニトリル等のアクリル系樹脂；ポリ塩化ビニル、ポリ酢酸ビニル、ポリフッ化ビニリデン等のビニル系樹脂；ポリサルホン、ポリエーテルサルホン等のポリサルホン系樹脂；アセチル化セルロース、ブチリル化セルロース等のアシル化セルロース系樹脂；ポリアミド系樹脂；及びポリスチレン系樹脂が挙げられる。このなかでも、ポリウレタン系樹脂が好ましい。このような樹脂を用いることにより、立ち上がり時間がより短縮され、研磨効率が向上するほか、ダミー用ワークの使用数を低減でき製造コストを低減することができる傾向にある。
【００２４】
ポリウレタン樹脂としては、特に制限されないが、例えば、ポリエステル系ポリウレタン樹脂、ポリエーテル系ポリウレタン樹脂、及びポリカーボネート系ポリウレタン樹脂が挙げられる。
【００２５】
不織布に含浸させる樹脂の量は、不織布１質量部に対して、好ましくは０．８〜２質量部であり、より好ましくは０．９〜１．７質量部であり、さらに好ましくは１〜１．５質量部である。不織布に含浸させる樹脂の量が上記範囲内であることにより、研磨パッドの硬度がより向上し、それによりライフがより向上する傾向にある。また、不織布と樹脂の割合を調整することにより、研磨パッドの硬度等の物理特性を調整することができる。また、この他、樹脂中からの繊維の露出しやすさを調整することができるため、算術平均高さや山頂点の算術平均曲を上記範囲に調整しやすくなる傾向にある。
【００２６】
樹脂含浸不織布のショアＡ硬度は、好ましくは６５〜９５°であり、より好ましくは７０〜９０°であり、さらに好ましくは７５〜８５°である。ショアＡ硬度が６５°以上であることにより、研磨パッドのライフがより向上する傾向にある。また、ショアＡ硬度が９５°以下であることにより、傷の発生を抑制し、得られる被研磨物の品質がより向上する傾向にある。なお、ショアＡ硬度は、実施例に記載の方法により測定することができる。また、ショアＡ硬度は、例えば、用いる樹脂の種類及び付着量により調整することができる。
【００２７】
樹脂含浸不織布の密度は、好ましくは０．３０〜０．５０ｇ／ｃｍ3であり、より好ましくは０．３５〜０．５０ｇ／ｃｍ3であり、さらに好ましくは０．４０〜０．４５ｇ／ｃｍ3である。密度が０．３０ｇ／ｃｍ3以上であることにより、研磨パッドのライフがより向上する傾向にある。また、密度が０．５０ｇ／ｃｍ3以下であることにより、傷の発生を抑制し、得られる被研磨物の品質がより向上する傾向にある。なお、密度は、実施例に記載の方法により測定することができる。また、密度は、例えば、樹脂の含浸量により調整することができる。
【００２８】
樹脂含浸不織布の圧縮率は、好ましくは０．５〜７％であり、より好ましくは０．５〜５％であり、さらに好ましくは０．５〜３％である。圧縮率が上記範囲内であることにより、ノッチ部との密着性がより良好となるほか、ワークの主面と研磨パッドの主面をほぼ直交するように接触させる研磨工程において研磨パッドの変形がより抑制される傾向にある。なお、圧縮率は、実施例に記載の方法により測定することができる。また、圧縮率は、上記密度を調整することにより調整することができる。
【００２９】
樹脂含浸不織布の圧縮弾性率は、好ましくは８５〜９８％であり、より好ましくは９０〜９８％であり、さらに好ましくは９２〜９６％である。圧縮弾性率が上記範囲内であることにより、ノッチ部との密着性がより良好となるほか、ワークの主面と研磨パッドの主面をほぼ直交するように接触させる研磨工程において研磨パッドの変形がより抑制される傾向にある。なお、圧縮弾性率は、実施例に記載の方法により測定することができる。また、圧縮弾性率は、用いる樹脂の種類により調整することができる。
【００３０】
本実施形態の研磨パッドの厚さは、好ましくは２〜７ｍｍであり、より好ましくは３〜６ｍｍであり、さらに好ましくは４〜５ｍｍである。研磨パッドの厚さは研磨対象となるノッチに適するよう適宜調整することができる。
【００３１】
〔研磨パッドの製造方法〕
本実施形態の研磨パッドの製造方法は、不織布に樹脂溶液を含浸させ、湿式凝固を行う含浸工程と、ワークの外周縁部に形成されたノッチ部を研磨するための研磨部を形成する研磨部形成工程と、を有し、該研磨部形成工程において、前記研磨部の前記ノッチ部と接触する面の算術平均高さを、５５〜１００μｍとなるように調整する。
【００３２】
〔含浸工程〕
含浸工程は、不織布に樹脂溶液を含浸させ、湿式凝固を行う工程である。湿式凝固とは、樹脂溶液を、樹脂に対して貧溶媒である凝固液に浸漬することで樹脂を凝固再生させる方法である。本実施形態のように不織布に樹脂溶液を含浸させた上で湿式凝固を用いる場合、凝固液中では、不織布の繊維に付着している樹脂溶液の表面で樹脂溶液の溶媒と凝固液との置換が進行し、これにより樹脂が繊維の表面に凝固再生される。
【００３３】
樹脂溶液は、樹脂と溶媒を含み、必要に応じて、その他添加剤を含んでいてもよい。樹脂としては上記湿式樹脂として挙げたものを用いることができる。また、溶媒としては、湿式樹脂を溶解可能であり、かつ凝固液に混和するものを用いることができる。このような溶媒としては、特に限定されないが、例えば、Ｎ，Ｎ−ジメチルホルムアミド、Ｎ，Ｎ−ジメチルアセトアミド、メチルエチルケトン及びジメチルスルホキシドが挙げられる。
【００３４】
湿式凝固の具体的な方法としては、例えば、樹脂溶液に不織布を十分に浸漬した後、マングルローラ等を用いて余剰な樹脂溶液を不織布から絞り落とすことで樹脂の付着量を調整し、次いで、樹脂溶液を含浸した不織布を樹脂に対する貧溶媒（凝固液）中に浸漬することにより、湿式樹脂を凝固再生させて樹脂含浸不織布を得る。この凝固液としては、例えば、水が挙げられ、必要に応じて、極性溶媒等の有機溶媒などが含まれてもよい。
【００３５】
得られた樹脂含浸不織布は、水等の洗浄液中で洗浄し、不織布中に残存するＤＭＦ等の溶媒を除去する洗浄工程や、洗浄後、マングルローラ等を用いて余分な洗浄液を絞り落とし、乾燥させる乾燥工程に供してもよい。
【００３６】
〔研磨部形成工程〕
研磨部形成工程は、ワークの外周縁部に形成されたノッチ部を研磨するための研磨部を形成する工程であり、研磨部形成工程において、研磨部のノッチ部と接触する面の算術平均高さを、５５〜１００μｍとなるように調整する。具体的には、上記乾燥工程を経た樹脂含浸不織布をドーナツ型円盤状に成形した後に、その外周にワークの外周縁部に形成されたノッチ部を研磨するための研磨部を形成する。研磨部の形成方法としては、例えば、切削及び研磨が挙げられる。その後、研磨部のノッチ部と接触する面の算術平均高さを５５〜１００μｍとなるように調整する。調整方法としては、特に制限されないが、例えば、研磨部の表面をサンドペーパーなどにより研削処理する方法が挙げられる。
【００３７】
〔研磨加工品の製造方法〕
本実施形態の研磨加工品の製造方法は、上記研磨パッドを用いて、ワークの外周縁部に形成されたノッチ部を研磨する研磨工程を有する。ワークとしては、ノッチ部を有するものであれば特に制限されない。また、研磨方法としては、図１に示すように、ワークの主面と研磨パッドの主面をほぼ直交するように接触させる方法が挙げられる。また、本実施形態の研磨加工品の製造方法は、上記の研磨工程に加えて、上記の研磨パッド又は別の研磨パッドの主面を接触面として、その研磨パッドを用いてワークの主面を研磨する別の研磨工程を有してもよい。
【００３８】
研磨工程においてはスラリーを用いてもよい。スラリーに含まれる成分としては、例えば、化学機械研磨において用いられる酸化剤、溶媒、研磨粒子（砥粒）が挙げられる。酸化剤としては、特に限定されないが、例えば、過酸化水素などが挙げられる。溶媒としては、例えば、水及び有機溶媒が挙げられる。
【００３９】
また、スラリーには、必要に応じて、その他の添加剤が含まれていてもよい。そのような添加剤としては、例えば非イオン界面活性剤、陰イオン界面活性剤、カルボン酸エステル、カルボン酸アミド及びカルボン酸等が挙げられる。
【実施例】
【００４０】
以下、本発明を実施例及び比較例を用いてより具体的に説明する。本発明は、以下の実施例によって何ら限定されるものではない。
【００４１】
〔算術平均高さ及び山頂点の算術平均曲の測定方法〕
図２に示すようにノッチを研磨するための研磨パッドの外周部から接触面（測定面）を含む試料（厚さ約１ｍｍ×幅約３ｍｍ×長さ約１０ｍｍ）を切り出して、測定用サンプルとした。なお、測定サンプルのサイズについては、算術平均高さ及び山頂点の算術平均曲の測定に適する大きさであれば特に限定されない。また、測定は研磨パッドのエッジ部（外周先端の角部）を除いた測定面で行う。
【００４２】
得られた測定用サンプルの接触面（測定面）における算術平均高さ及び山頂点の算術平均曲を、ＫＥＹＥＮＣＥ社のレーザー顕微鏡であるＶＫ−Ｘ１０００（型式名）を用いて下記測定条件で測定した。
（測定条件）
レンズ            ：Ｘ５
測定領域          ：２０５８．６３５μｍ×２７４５．７４１μｍ、
測定モード        ：フォーカスバリエーション
光量              ：９２
ＨＤＲ            ：使用無
照明              ：同軸落射＋リング照明使用
測定サイズ        ：標準
測定ピッチ        ：１２μｍ
解析ソフト        ：ＫＥＹＥＮＣＥ社製  マルチファイル解析アプリケーション
画像処理          ：なし
フィルター        ：ガウシアンフィルター使用、
ローパスフィルター：なし
ハイパスフィルター：なし
形状補正          ：なし
終端効果の補正    ：ＯＮ
測定領域          ：（Ｘ，Ｙ）＝（１２１，６）〜（８６７，７５４）矩形領域指定
【００４３】
〔ショアＡ硬度〕
バネを介して厚さ４．５ｍｍ以上の研磨パッドの試験片表面（主面）に押針（測定子）を押し付け３０秒後の押針の押し込み深さから、研磨パッドのショアＡ硬度を測定した。測定装置としては、デュロメータ  タイプＡを用いた。これを３回行って相加平均からショアＡ硬度を求めた。具体的には、研磨パッドを１０ｃｍ×１０ｃｍに切り出し、試験片とし、厚さ４．５ｍｍ以上になるように複数枚重ねて測定した。なお、研磨パッドのサイズの関係で１０ｃｍ×１０ｃｍの試料片を得ることが困難な場合は採取可能な大きさの試料片を用いて上記方法と同様に測定してもよい。
【００４４】
〔圧縮率〕
ショッパー型厚さ測定器（加圧面：直径１ｃｍの円形）を用い、日本工業規格（ＪＩＳ  Ｌ  １０２１）に準拠して、研磨パッドの圧縮率を測定した。具体的には、初荷重で３０秒間加圧した後の厚さｔ0を測定し、次に最終圧力の下で５分間放置後の厚さｔ1を測定した。これらから、圧縮率を下記式により算出した。このとき、初荷重は１００ｇ／ｃｍ2、最終荷重は１１２０ｇ／ｃｍ2とした。
圧縮率（％）＝（ｔ0−ｔ1）／ｔ0×１００
【００４５】
〔圧縮弾性率〕
ショッパー型厚さ測定器（加圧面：直径１ｃｍの円形）を用いて、日本工業規格（ＪＩＳ  Ｌ  １０２１）に準拠して、研磨パッドの圧縮弾性率を測定した。具体的には、初荷重で３０秒間加圧した後の厚さｔ0を測定し、次に最終荷重のもとで５分間放置後の厚さｔ1を測定した。全ての荷重を除き、１分間放置後、再び初荷重で３０秒間加圧した後の厚さｔ0’を測定した。これらから、圧縮弾性率を下記式により算出した。このとき、初荷重は１００ｇ／ｃｍ2、最終荷重は１１２０ｇ／ｃｍ2であった。
圧縮弾性率（％）＝（ｔ0’−ｔ1）／（ｔ0−ｔ1）×１００
【００４６】
〔厚さ〕
ショッパー型厚さ測定器（加圧面：直径１ｃｍの円形）を用いて、日本工業規格（ＪＩＳ  Ｋ  ６５０５）に準拠して、研磨パッドの厚さを測定した。具体的には、研磨パッドを１０ｃｍ×１０ｃｍに切り出した試料片３枚用意し、各試料片に、厚さ測定器の所定位置にセットした後、４８０ｇ／ｃｍ2の荷重をかけた加圧面を試料片の表面に載せ、５秒経過後に厚さを測定した。１枚の試料片につき、５箇所の厚さを測定し相加平均を算出し、さらに３枚の試料片の相加平均を求めた。なお、研磨パッドサイズの関係で１０ｃｍ×１０ｃｍの試料片を得ることが困難な場合は研磨パッド内の１５箇所の厚さを測定し相加平均を求めて研磨パッドの厚さとしてもよい。
【００４７】
〔密度〕
日本工業規格（ＪＩＳ  Ｋ  ６５０５）に準拠して、研磨パッドの密度を測定した。具体的には、厚さの測定で用いたものと同様の試料片を用意し、その質量を自動天秤で測定後、下記式により密度を算出し、３枚の試料片の相加平均を求めて研磨パッドの密度とした。なお、研磨パッドサイズの関係で１０ｃｍ×１０ｃｍの試料片を得ることが困難な場合は、採取可能な大きさの試料片を３枚用意し試料の質量と体積から密度を算出し３枚の相加平均を求めて研磨パッドの密度としてもよい。
密度（ｇ／ｃｍ3）＝質量（ｇ）／（１０（ｃｍ）×１０（ｃｍ）×試料片の厚さ（ｃｍ））
【００４８】
〔立ち上がり評価〕
使用開始からキズがなく全体的に均一な研磨が出来るようになった状態を立ち上がり状態になったとして、従来品（比較例１）の立ち上がりに要する時間を１００としたときの割合で立ち上がり時間を評価した。
【００４９】
〔実施例１〕
ポリエチレンテレフタレート繊維（繊度３．３ｄｔｅｘ、平均繊維長５１ｍｍ）からなる不織布を、ポリウレタン系樹脂（１００％モジュラス１２Ｍｐｓ）とＮ，Ｎ−ジメチルホルムアミドとを含む樹脂溶液中に浸漬した。浸漬後、１対のローラ間を加圧可能なマングルローラを用いて余剰の樹脂溶液を絞り落とし、不織布に樹脂溶液を略均一に含浸させた。次いで、室温の水からなる凝固液中に浸漬することにより、樹脂を凝固再生させて樹脂含浸不織布を得た。なお、得られた樹脂含侵不織布において、不織布１質量部に対する樹脂量は１．３質量部であった。
【００５０】
その後、得られた樹脂含浸不織布をドーナツ型円盤状に成形して、外周にはワークの外周縁部に形成されたノッチ部を研磨するための研磨部を形成した。次いで、研磨部のノッチ部と接触する面をサンドペーパー（＃３２０）で研削処理して、厚さ４．５ｍｍ、密度０．４３ｇ／ｃｍ3の研磨パッドを得た。
【００５１】
〔実施例２〕
サンドペーパー（＃３２０）に代えて、サンドペーパー（＃２４０）を用いたこと以外は、実施例１と同様にして、研磨パッドを得た。
【００５２】
〔実施例３〕
サンドペーパー（＃３２０）に代えて、サンドペーパー（＃１００）を用いたこと以外は、実施例１と同様にして、研磨パッドを得た。
【００５３】
〔比較例１〕
サンドペーパー（＃３２０）に代えて、サンドペーパー（＃６００）を用いたこと以外は、実施例１と同様にして、研磨パッドを得た。
【００５４】
【表１】
2020049636.tif 000003
【００５５】
また、研磨パッドのライフについて確認したところ、いずれのパッドも同程度のライフを有していた。
【産業上の利用可能性】
【００５６】
本発明の研磨パッドは、ワークの外周縁部に形成されたノッチ部を研磨するための研磨パッドとして、産業上の利用可能性を有する。
【図１】
2020049636.tif 000004
【図２】
2020049636.tif 000005